온도계 및 냉각기 가 구비 된 4 구 플라스크 에 질소 분위기 하 에서 솔 베 소 # 100 과 부탄올 을 각각 300 g 및 200 g 을 투입 하 고 125 ℃ 로 승 온 시켰 다 . 상기 용액 에 모노머 로서 스타이렌 170 g , 부틸 메타 아크릴 레이트 340 g , 부틸 아크릴 레이트 220 g , 하이드 록 시에 틸 아크릴 레이트 300 g , 메타크릴 옥시 프로필 트리 메 톡 시실 란 100 g , 디펜 텐 30 g , 및 하이드 록 시 메타크릴 옥시 에틸 페닐 벤조 트리아졸 30 g ; 개시제 로서 2 , 2 '- 아조 비스 ( 2 - 메틸 부틸 로 니트릴 ) 55 g 으로 구성 된 혼합물 을 3 시간 에 걸쳐서 첨가 하 였 다 . 혼합물 을 135 ℃ 에서 2 시간 유지 시킨 후 , 개시제 인 2 , 2 '- 아조 비스 ( 2 - 메틸 부틸 로 니트릴 ) 1 . 5 g 을 솔 베 소 # 100 7 . 5 중량 부 에 용해 시켜 용해 된 혼합액 을 10 분 간 첨가 하 고 , 2 시간 유지 반응 후 냉각 하 여 실란 기 함유 아크릴 폴리 올 수지 를 수득 하 였 다 .